모노머 1 ( 1 . 36 g , 1 . 6 mmol ) 및 모노머 4 ( 1 . 29 g , 2 . 0 mmol ) 의 톨루엔 용액 ( 27 mL ) 에 메틸 트라이 - n - 옥 틸 암모늄 클로라이드 ( 162 mg , 0 . 4 mmol ) , Pd ( PPh 3 ) 4 ( 92 mg , 80 μ mol ) 및 2 mol / L 탄산 소듐 수용액 ( 3 . 2 mL , 6 . 4 mmol ) 을 가하 고 , 21 시간 가열 환류 했 다 . 반응 액 에 중간체 2 - 1 ( 0 . 46 g , 1 . 6 mmol ) 을 가하 고 , 추가 로 4 시간 가열 환류 했 다 . 반응 종료 후 , 1 mol / L 염산 으로 유기 층 을 세정 하 고 , 황산 소듐 으로 건조 시켰 다 . 세 라이트 여과 후 , 유기 층 을 체적 이 1 / 4 이 될 때 까지 농축 하 고 , 메탄올 ( 270 mL ) 에 적하 했 다 . 실온 에서 1 시간 교반 한 후 , 석출 된 고체 를 여과 하 여 취했 다 . 이 고체 를 THF ( 20 mL ) 에 용해 시키 고 , 메탄올 ( 270 mL ) 에 적하 하 고 , 실온 에서 1 시간 교반 후 , 석출 된 고체 를 여과 하 여 취함 으로써 폴리머 4 를 백색 고체 ( 1 . 46 g ) 로서 얻 었 다 . GPC 에 의한 Mw 및 Mn 의 측정 결과 를 이하 에 나타낸다 .